(57)【要約】【課題】  連続で走行する長尺かつ幅広なフィルム（特にセルロースエステルフィルム）に、紫外線を照射することで、フィルムのダメージが少なく、効率良く表面洗浄および表面改質を行うことを目的とする。【解決手段】  紫外線照射時の雰囲気が、酸素ガス濃度２５〜５０％、且つ、窒素と酸素を混合したガス濃度９５％以上であり、４９０ｋｊ／ｍｏｌ以上のエネルギーを有する紫外線を照射することで、走行する長尺かつ幅広なフィルムと、貼り合わせあるいはコーティングする機能層との間の密着性を、より簡略化された設備で、連続して均一な表面改質を、基材にダメージなく高速で処理を行うことができる。【選択図】  図１
2008101110.tif 000002
【特許請求の範囲】
【請求項１】
フィルム表面に紫外線を照射することにより該フィルム表面を改質する表面処理方法において、
該紫外線照射時の雰囲気が、酸素ガス濃度２５〜５０％、且つ、窒素と酸素を混合したガス濃度９５％以上であり、
該紫外線のエネルギーが４９０ｋｊ／ｍｏｌ以上である
ことを特徴とするフィルムの表面処理方法。
【請求項２】
前記紫外線が、１７２ｎｍのピーク波長を有し、キセノン分子が励起した際に発生するエキシマ紫外線であることを特徴とする請求項１に記載のフィルムの表面処理方法。
【請求項３】
前記フィルムがセルロースエステルフィルムであることを特徴とする請求項１または２に記載のフィルムの表面処理方法。
【請求項４】
前記紫外線照射時の圧力が、５０〜１５０ｋＰａであることを特徴とする請求項１〜３のいずれかに記載のフィルムの表面処理方法。
【請求項５】
前記紫外線照射時の温度が、３０〜８０℃であることを特徴とする請求項１〜４のいずれかに記載のフィルムの表面処理方法。
【請求項６】
長尺であるフィルムを巻出す巻出し手段と、
連続で走行する該フィルムの一方の面上に紫外線ランプを備える紫外線処理室内で該フィルム面上に紫外線を照射する紫外線照射手段と、
該フィルムを巻取る巻取り手段を
順次有するフィルムの表面処理装置において、
該紫外線照射室が一つ以上のガス供給口と一つ以上のガス排気口を有し、
該紫外線照射室内の雰囲気が、酸素ガス濃度２５〜５０％、且つ、窒素と酸素を混合したガス濃度９５％以上であり、
該紫外線ランプから照射される紫外線のエネルギーが４９０ｋｊ／ｍｏｌ以上である
ことを特徴とするフィルムの表面処理装置。
【請求項７】
前記紫外線ランプが、１７２ｎｍのピーク波長を有し、キセノン分子が励起した際に発生するエキシマ紫外線を照射することを特徴とする請求項６に記載のフィルムの表面処理装置。
【請求項８】
前記紫外線照射室内の圧力が、５０〜１５０ｋＰａであることを特徴とする請求項６または７に記載のフィルムの表面処理装置。
【請求項９】
前記紫外線照射室のフィルム導入部に連結して配置されている予備排気室Ａおよび前記紫外線照射室のフィルム導出部に連結して配置されている予備排気室Ｂを有することを特徴とする請求項６〜８のいずれかに記載のフィルムの表面処理装置。
【請求項１０】
前記紫外線照射室のフィルム導入部もしくは予備排気室Ａのフィルム導入部の少なくとも一方にニップロールを配し、
且つ、前記紫外線照射室のフィルム導出部もしくは予備排気室Ｂのフィルム導出部の少なくとも一方にニップロールを配している
ことを特徴とする請求項６〜９のいずれかに記載のフィルムの表面処理装置。
【請求項１１】
前記ニップロールが温度調整機構を有し、該紫外線照射室内の温度が３０〜８０℃であることを特徴とする請求項６〜１０のいずれかに記載のフィルムの表面処理装置。
【発明の詳細な説明】
【技術分野】
【０００１】
連続で走行する長尺かつ幅広なフィルムを基材とした場合、該基材のダメージが少なく、効率良く表面洗浄および表面改質を行う方法および装置に関する。
【背景技術】
【０００２】
今日、様々なフィルムが様々な用途で使用されているが、その用途、材料に合わせて、表面の洗浄処理あるいは、次工程のコーティングやラミネート等の処理の前に易接着処理が必要となるケースが多い。
【０００３】
一般的に、コロナ放電処理、真空プラズマ処理、大気圧グロープラズマ処理などのプラズマを利用した表面処理方法、アルカリ鹸化処理等の化学反応を利用した薬品処理、ＵＶオゾン処理などの高エネルギーな光を利用した表面処理、火炎処理、水洗、溶剤洗浄等々まで様々な表面処理および洗浄方法が利用されている。
【０００４】
例えば、セルロースエステルフィルムを基材とし、その表面に機能層を設けたり、該機能層の表面にさらに他の機能層を積層したりすることで作製される、いわゆる光学フィルムの製造において、該基材にポリビニルアルコールからなる機能層を設ける際、または、ポリビニルアルコールを主成分とした接着層を介して、機能層を積層する際、セルロースエステルフィルムとポリビニルアルコールの密着性が悪いため、問題となることが多い。
【０００５】
具体的には、液晶ディスプレイに使用される偏光板用の保護フィルムとして用いられるセルロースエステルフィルムに、ヨウ素や染料を吸着配向させたポリビニルアルコールフィルムを貼り合わせた偏光板の場合、保護フィルムとポリビニルアルコールフィルムとの密着性の向上が問題となる。
【０００６】
そのため、従来から積層又は密着させる面を強アルカリ液に浸漬させ、鹸化処理することで表面を親水化させ、密着性を向上させることが図られてきた。例えば、特許文献１のように、セルロースエステル上に光学異方性層を積層する際、密着性を改良するために、セルロースエステルを鹸化処理することが効果的であることが知られており、一般的に用いられている。
【０００７】
また、密着性を向上させる手法として、コロナ処理あるいはＵＶオゾン処理がある。例えば、特許文献２のように、偏光子保護フィルムと偏光子フィルムとの密着性を向上させるために、コロナ処理あるいはＵＶオゾン処理を施すことが知られている。
【０００８】
【特許文献１】特開平８−９４８３８号公報
【特許文献２】特開２００２−３２８２２４号公報
【発明の開示】
【発明が解決しようとする課題】
【０００９】
しかしながら、アルカリ処理に関しては、大量に薬液を使用するため、廃液等の環境負荷が大きく、高濃度のアルカリ溶液を使用することによる安全面での問題、独立した大型の設備が必要となるため、工程が複雑化するという欠点がある。
【００１０】
また、特に光学フィルム用途においては、ウェット処理であるため、乾燥工程での水シミの発生や、アルカリ溶液で反応したＮａや塩などの、パーティクル（不純物）が発生し、フィルムに異物が付着することによる外観不良の発生や高速化が困難である等の問題を抱えていた。
【００１１】
一方、ＵＶオゾン処理あるいはコロナ処理による表面処理は、アルカリ処理のような環境・安全面での問題や工程の複雑化といった問題は比較的少ない。しかしながら、ＵＶオゾン処理に関しては処理時間が遅いことや熱負荷が大きい等の問題があり、コロナ処理に関しては、高速走行処理は可能だが、ピンホールの発生や処理効果が弱いという欠点があった。
【００１２】
また、主に、プラスチックフィルムや高分子フィルム等のプラスチック基材を表面処理した場合、処理により、逆に密着効果が弱くなってしまうことが多々ある。これは、処理のエネルギーが強すぎるなどの理由により、基材表面の組成を破壊してしまい、表面脆弱層を形成しているためである。従って、ダメージを嫌う基材への表面を荒らしすぎない表面改質方法が望まれている。
【００１３】
従って、本発明は、連続で走行する長尺かつ幅広な高分子やポリマー等からなるフィルムにダメージが少なく、処理効果の強い表面改質を行うことを課題とした。
【００１４】
更に言えば、本発明は、連続で走行する長尺かつ幅広なセルロースエステルフィルムに、エキシマ紫外線による表面処理を施すことで、ポリビニルアルコールからなる層との間の密着性の向上を図ることを課題とした。
【課題を解決するための手段】
【００１５】
本発明は、前記課題を鑑みてなされたものであって、走行する長尺かつ幅広なフィルムと、貼り合わせる機能層との間の密着性を向上させるために、より簡略化された設備で、連続して均一な表面改質を、基材にダメージなく高速で処理を行うことを目的とするものである。
【００１６】
請求項１記載の発明は、フィルム表面に紫外線を照射することにより該フィルム表面を改質する表面処理方法において、
該紫外線照射時の雰囲気が、酸素ガス濃度２５〜５０％、且つ、窒素と酸素を混合したガス濃度９５％以上であり、
該紫外線のエネルギーが４９０ｋｊ／ｍｏｌ以上である
ことを特徴とするフィルムの表面処理方法である。
これによると、フィルム表面の化学結合を切断でき、また、紫外線照射雰囲気下の酸素などの反応性気体をラジカルやオゾン等のより反応性の高い状態に分解して、フィルム表面に官能基を付与することができる。また、後に貼り合わせあるいはコーティングする機能層との密着性を強くすることができる。
【００１７】
請求項２記載の発明は、前記紫外線が、１７２ｎｍのピーク波長を有し、キセノン分子が励起した際に発生するエキシマ紫外線であることを特徴とする請求項１に記載のフィルムの表面処理方法である。
これによると、熱収縮や浸食することのないクリーンで平滑性に優れた処理が可能である。
【００１８】
請求項３記載の発明は、前記フィルムがセルロースエステルフィルムであることを特徴とする請求項１または２に記載のフィルムの表面処理方法である。
これによると、セルロースエステルフィルムにポリビニルアルコールからなる機能層を設ける際、または、ポリビニルアルコールを主成分とした接着層を介して、機能層を積層する際、セルロースエステルフィルムとポリビニルアルコールの密着性を向上できる。
【００１９】
請求項４記載の発明は、前記紫外線照射時の圧力が、５０〜１５０ｋＰａであることを特徴とする請求項１〜３のいずれかに記載のフィルムの表面処理方法である。
これによると、酸素濃度の制御を簡単に行うことができる。
【００２０】
請求項５記載の発明は、前記紫外線照射時の温度が、３０〜８０℃であることを特徴とする請求項１〜４のいずれかに記載のフィルムの表面処理方法である。
フィルムを加熱下で処理することにより、より表面が活性な状態で処理が行えるため処理効率が向上する。
【００２１】
請求項６記載の発明は、長尺であるフィルムを巻出す巻出し手段と、
連続で走行する該フィルムの一方の面上に紫外線ランプを備える紫外線処理室内で該フィルム面上に紫外線を照射する紫外線照射手段と、
該フィルムを巻取る巻取り手段を
順次有するフィルムの表面処理装置において、
該紫外線照射室が、一つ以上のガス供給口と一つ以上のガス排気口を有し、
該紫外線照射室内の雰囲気が、酸素ガス濃度２５〜５０％、且つ、窒素と酸素を混合したガス濃度９５％以上であり、
該紫外線ランプから照射される紫外線のエネルギーが４９０ｋｊ／ｍｏｌ以上である
ことを特徴とするフィルムの表面処理装置である。
これによると、フィルム表面の化学結合を切断でき、また、紫外線照射室内の酸素などの反応性気体をラジカルやオゾン等のより反応性の高い状態に分解して、フィルム表面に官能基を付与することができる。
【００２２】
請求項７記載の発明は、前記紫外線ランプが、１７２ｎｍのピーク波長を有し、キセノン分子が励起した際に発生するエキシマ紫外線を照射することを特徴とする請求項６に記載のフィルムの表面処理装置である。
これによると、熱収縮や浸食することのないクリーンで平滑性に優れた処理が可能である。
【００２３】
請求項８記載の発明は、前記紫外線照射室内の圧力が、５０〜１５０ｋＰａであることを特徴とする請求項６または７に記載のフィルムの表面処理装置である。
これによると、酸素濃度の制御が簡単であり、更には、装置の機密性を高める必要が少ないので装置の簡素化に繋がる。
【００２４】
請求項９記載の発明は、前記紫外線照射室のフィルム導入部に連結して配置されている予備排気室Ａおよび前記紫外線照射室のフィルム導出部に連結して配置されている予備排気室Ｂを有することを特徴とする請求項６〜８のいずれかに記載のフィルムの表面処理装置である。
これによると、紫外線照射室内の酸素濃度を容易に制御することができる。
【００２５】
請求項１０記載の発明は、前記紫外線照射室のフィルム導入部もしくは予備排気室Ａのフィルム導入部の少なくとも一方にニップロールを配し、
且つ、前記紫外線照射室のフィルム導出部もしくは予備排気室Ｂのフィルム導出部の少なくとも一方にニップロールを配している
ことを特徴とする請求項６〜９のいずれかに記載のフィルムの表面処理装置である。
これによると、外気からのガスの混入を防ぐことができ、紫外線照射室内の雰囲気を容易に制御することができる。
【００２６】
請求項１１記載の発明は、前記ニップロールが温度調整機構を有し、該紫外線照射室内の温度が３０〜８０℃であることを特徴とする請求項６〜１０のいずれかに記載のフィルムの表面処理装置である。
フィルムを加熱下で処理することにより、より表面が活性な状態で処理が行えるため処理効率が向上する。
【発明の効果】
【００２７】
本発明の方法および装置を用いることにより、走行する長尺かつ幅広なフィルムと、貼り合わせあるいはコーティングする機能層との間の密着性を、より簡略化された設備で、連続して均一な表面改質を、基材にダメージなく高速で処理を行うことができる。
【００２８】
更に言えば、走行する長尺かつ幅広なセルロースエステルフィルムとポリビニルアルコールを主成分とした偏光板層、あるいは、ポリビニルアルコールからなる接着層を介して貼り合せた機能層との間の密着性を、より簡略化された設備で、かつ連続して均一な表面改質を高速で行うことで向上させるという効果を発現する。
【発明を実施するための最良の形態】
【００２９】
走行する長尺かつ幅広なフィルムと、貼り合わせあるいはコーティングする機能層との間の密着性を向上させるためには、次のような実施形態で表面処理を行うのがよい。
【００３０】
図１に、本発明を実施する処理装置の一例を示す。この際、巻出し装置（４）および巻取り装置（５）により長尺なフィルム（３）を連続して搬送できる装置を用いる。
【００３１】
フィルム（３）としては、高分子、ポリマーから構成されるプラスチックフィルム全般を指す。例えば、アセチルセルロース、トリアセチルセルロース等のセルロース系フィルム、ポリエチレンテレフタレート、ポリエチレンナフタレート等のポリエステル系フィルム、ポリメチルメタクリレート等のアクリル系フィルム等が挙げられる。これらのプラスチックフィルムとしては、ここに挙げたものに限定されるものではない。また、これらの高分子フィルムには添加剤、例えば可塑剤、帯電防止剤、滑剤、紫外線吸収剤等が含まれていてもよい。
【００３２】
更に好ましくは、セルロースエステルフィルムを使用する。セルロースエステルフィルムの種類としては多様であるが、具体的には、偏光板の保護フィルムとして用いられるトリアセチルセルロースフィルムなどが挙げられる。このセルロースエステルフィルムには、可塑剤や紫外線吸収剤、劣化防止剤等の添加物が含まれても良く、また、このフィルムの酢化度は問わない。
【００３３】
また、このセルロースエステルフィルムの処理面の裏面には、ハードコート層や反射防止層、防眩層、帯電防止層、防汚層などの機能層を設けても良い。
【００３４】
処理するフィルム（３）の搬送経路上に、紫外線ランプ（１）を配置し、フィルム面上に、４９０ｋｊ／ｍｏｌ以上の高エネルギーな紫外線を照射することにより、基材表面の表面改質を行う。この表面改質は、主に次の２つの反応による。フィルム表面の化学結合を切断する工程、および、紫外線照射雰囲気下の酸素などの反応性気体をラジカルやオゾン等のより反応性の高い状態に分解して、フィルム表面に官能基を付与する工程の少なくとも２つの工程を含む表面改質方法である。
【００３５】
この４９０ｋｊ／ｍｏｌ以上のエネルギーを持つ紫外線処理をフィルムに施すことにより、基材表面の汚れとなる有機物、あるいは基材自体のネットワークを切断することができる。
【００３６】
さらに、高エネルギーな光は、反応性の高い酸素等のガスを分解し、酸素ラジカル等の反応性の高い活性種を発生することにより、有機結合が切断された部分等に酸素を導入することができ、フィルムの表面に、水酸基やカルボキシル基、ケトン基、アルデヒド基などの、親水性の官能基が付与する表面処理層が形成されることで、後に貼り合わせあるいはコーティングする機能層との密着性を強くすることができる。特に、好ましい官能基としては、水酸基である。
【００３７】
紫外線処理について説明する。ランプの発光波長は封入するガスにより決定され、高エネルギーな紫外線ランプとしては、１８５ｎｍと２５４ｎｍの紫外線を発する低圧水銀ランプと１７２ｎｍの紫外線を発するキセノン分子のエキシマランプなどが知られている。紫外線は、窒素など限られたガス以外では吸収が著しく多いため、吸収の少ないガスと酸素やオゾンなどのエネルギーを吸収して、ラジカルなどの活性種を発生するガスを混合した雰囲気化で使用するのが好ましい。これらのガスを混合することによって、基材表面まで、紫外線が到達し、さらには反応性の高い酸素ラジカル等の活性種を効率良く反応に使うことができる。
【００３８】
これらの処理は、ドライ雰囲気下で物理的なフィルムダメージの極めて少ない処理を行えるため、ウェット工程や放電処理で発生するような、水シミや放電痕のような外観不良がなく、薬液の分解成分や塩、処理基材起因のパーティクルからなる異物の発生も抑えて、更には、熱収縮や浸食することのない極めてクリーンで平滑性に優れた処理を可能にする。
【００３９】
物理的かつ熱的にフィルムダメージが少なく、より効率的に酸素を処理表面に導入することができるため、１７２ｎｍの波長を有するエキシマ紫外線が、酸素から効率よく酸素ラジカルを生成することができ、効率的に処理表面の酸素含有率あるいは酸化効果を高めることが可能となるため、好ましい。
【００４０】
このエキシマ紫外線は、窒素をほぼ透過する。そのため、窒素雰囲気下であれば、ダイレクトに表面に紫外線が到達する。紫外線による効果は、表面切断の効果であるため、この空間に、酸素を含むことにより、上記のように紫外線により励起した反応性の高い酸素ラジカルなどを形成し、表面に親水性の高い官能基を付与することができる。
【００４１】
すなわち、酸素の濃度は薄いと、基材表面への紫外線の照射量が多く、酸素の濃度が濃いと、酸素へ吸収が多くなるため、基材表面への紫外線の照射量は減少する。従って、処理雰囲気中の酸素濃度の制御によって、基材表面への紫外線量および酸素ラジカル量は変化し、表面の結合切断効果と官能基を付与する効果の処理バランスを変化させることが可能である。
【００４２】
紫外線照射時の、ランプ面と基材となるフィルムの距離は１０ｍｍ以内とする。好ましくは、１ｍｍから５ｍｍの距離に配置すると良い。ランプ面とフィルムの距離が１０ｍｍ以上であると、紫外線が酸素に吸収されるためフィルムに到達しない。また、ランプ面とフィルムの距離が近すぎると、搬送のクリアランス調整が難しく、ムラが発生しやすくなる。
【００４３】
処理雰囲気としては、窒素および酸素からなるガスの混合比が９５％以上含まれる雰囲気中において、酸素濃度は、大気中の酸素濃度以上で処理するのが好ましい。大気以上の酸素濃度で処理を行うことで、基材への紫外線からのダイレクトなダメージを軽減できる。また、酸素濃度を上げすぎると、紫外線の照射量が少なく、改質効果が弱くなることから、具体的には、酸素濃度は２５％から５０％の間で処理することが望ましい。
【００４４】
窒素と酸素以外のガスとしては、アルゴン、ヘリウム、ネオン等の不活性ガス、二酸化炭素、一酸化炭素、水蒸気、過酸化水素等のガスが挙げられるが、これに限られるものではない。
【００４５】
この紫外線照射室（２）内の雰囲気としては、大気圧近傍の圧力下である５０〜１５０ｋＰａの圧力下であることが好ましく、さらには、８０〜１２０ｋＰａの圧力下であることが好ましい。大気圧の近傍下で処理を行う方が、酸素濃度の制御が簡単であり、更には、装置の機密性を高める必要が少ないので装置の簡素化に繋がる。
【００４６】
紫外線照射室（２）には、ガスを置換、濃度を制御するためのガス供給口（６）およびガス排気口（７）を設ける。更に、この紫外線照射室２は、外気と密閉した空間である方が、処理空間の酸素濃度を制御しやすく、好ましい。
【００４７】
密閉方法としては、紫外線照射室（２）のフィルム導入部（１０）に連結して予備排気室Ａ（８）、紫外線照射室（２）のフィルム導出部（１１）に連結して予備排気室Ｂ（９）を設けると良い。予備排気室を処理室と同じ雰囲気に置換することで、紫外線照射室（２）の雰囲気を制御しやすくなる。
【００４８】
さらに好ましくは、紫外線照射室（２）のフィルム導入部（１０）もしくは予備排気室Ａ（８）のフィルム導入部（１２）の少なくとも一方にニップロール（１４）を設け、且つ、紫外線照射室（２）のフィルム導出部（１１）もしくは予備排気室Ｂ（９）のフィルム導出部（１３）の少なくとも一方にニップロール（１４）を設けると良い。ニップロール（１４）により外気と遮断した予備排気室を紫外線照射室（２）と同じ雰囲気に置換することで、外気からのガスの混入を防ぎ、紫外線照射室（２）の雰囲気を制御しやすくなる。
【００４９】
また、ニップロール（１４）に温度調整機構を設けてもよい。ニップロール（１４）に温度調整機構を設けることにより、処理時のフィルムの温度を制御できる。フィルムの温度は、３０〜８０℃に制御して処理することが好ましい。フィルムを加熱することでフィルム表面が活性な状態となり処理効率を向上することができる。
【００５０】
これらの処理を施されたフィルムは、大気雰囲気中で行った紫外線処理に比べ、基材表面の結合の切断が少なく、更には、切断されたところには、効果的に官能基が入り込むため、基材のネットワークを損なうことのない処理が可能である。そのため、次工程における貼り合わせやコーティング面との密着効果が高い。
【実施例】
【００５１】
続いて、実施例を交えて、処理手順を説明する。
【００５２】
［実施例１］
透明基材フィルムに厚さ８０μｍのトリアセチルセルロース（富士写真フィルム株式会社製：ＦＴ−ＴＤ８０ＵＬＧ）を用い、図１に示したような処理装置を使用して処理を行った。まず、処理空間に窒素および酸素の混合気体を酸素濃度４５％となるように置換し、置換終了後、ニップロールにより、６０℃にフィルムを加熱して、基材フィルムを搬送させて、エキシマ紫外線を照射させた。
【００５３】
エキシマ紫外線処理は、ＵＥＥＸ５０３（岩崎電気株式会社製）を用い、大気中でランプ照射面とフィルムとの距離を２ｍｍに設定した。また、フィルムの搬送速度を１．０ｍ／ｍｉｎとした。
【００５４】
図２に示すように、ポリビニルアルコール（株式会社クラレ製：ＰＶＡ−１１７）を濃度５％の水溶液を介して色素を吸着させ延伸させたポリビニルアルコール（株式会社クラレ製：ＫＬ−３１８）層を処理後の２枚のフィルムでラミネートし、１００℃で加熱乾燥させた。
【００５５】
［実施例２］
酸素濃度を３０％とした以外は、実施例１と同様の処理を施した。
【００５６】
［比較例１］
処理室を大気雰囲気下とした以外は、実施例１と同様の処理を施した。
【００５７】
［比較例２］
４０℃の１．５Ｎ−ＮａＯＨ溶液にフィルムを５分間浸漬し、その後、水洗し乾燥したトリアセチルセルロースフィルムに、実施例１と同様にポリビニルアルコール層をラミネートした。
【００５８】
［比較例３］
トリアセチルセルロースフィルムに、コロナ放電処理を施した後に、実施例１と同様に実施例１と同様にポリビニルアルコール層をラミネートした。
【００５９】
［比較例４］
未処理のトリアセチルセルロースフィルムに、実施例１と同様にポリビニルアルコール層をラミネートした。
【００６０】
実施例及び比較例で作製したラミネートフィルムの評価方法としては以下の方法を用いた。
【００６１】
ラミネート前の処理したフィルム表面において、水滴接触角（協和界面科学株式会社製ＣＡ−ＶＥ型自動固体表面エナジー解析装置）を調べた。
【００６２】
ラミネート前の処理したフィルム表面において、処理痕や水シミなどの外観不良の有無を調べた。
○：見えない。
△：肉眼で、少し確認できる。
×：肉眼で、かなりの数が確認できる。
【００６３】
更に、ラミネートしたフィルムに関して、耐久試験として、高温高湿雰囲気である、温度６０°湿度９０％Ｒｈ環境下で５００ｈ放置した後のフィルムの剥離状態を調べた。評価基準は以下の通り
○：剥れない。もしくはフィルムごと破壊する。
△：抵抗はあるが剥れる。
×：抵抗なく剥れる。
【００６４】
【表１】
2008101110.tif 000003
【００６５】
比較例１と比較すると、大気中雰囲気下での処理に比べて、高濃度な酸素状態で処理を行うため、紫外線による基材自体への破壊ダメージが少なく、基材に優しい処理が可能となったため、密着の効果が上がっていることを確認できた。従来の紫外線処理に比べて、ＵＶによる基材自体の破壊の効果を減らし、酸化反応を高める処理。ダメージを嫌う基材への処理が可能である。
【００６６】
以上の結果から、セルロースエステルからなるフィルムのポリビニルアルコール層を積層する表面に、エキシマ紫外線処理を行うことで、該機能層に積層する他の機能層との密着性が向上することを見出した。また、アルカリ処理と同程度の密着性を得られることから、アルカリ処理のもつ環境負荷や安全面での問題を解消でき、より簡略化された設備でかつ連続して均一な表面改質を行うことが可能となる。
【図面の簡単な説明】
【００６７】
【図１】本発明を実施するための処理装置である。
【図２】本発明により処理したフィルムの実施例である。
【符号の説明】
【００６８】
１    紫外線ランプ
２    紫外線照射室
３    フィルム
４    巻出し装置
５    巻取り装置
６    ガス供給口
７    ガス排気口
８    予備排気室Ａ
９    予備排気室Ｂ
１０  紫外線照射室のフィルム導入部
１１  紫外線照射室のフィルム導出部
１２  予備排気室Ａのフィルム導入部
１３  予備排気室Ｂのフィルム導出部
１４  ニップロール
１５  セルロースエステルフィルム
１６  表面処理層
１７  ポリビニルアルコール
１８  光学フィルム
【図１】
2008101110.tif 000004
【図２】
2008101110.tif 000005